НЕВОДНАЯ БУРОВАЯ ДОБАВКА, ИСПОЛЬЗУЕМАЯ ДЛЯ ПРИДАНИЯ НЕ ЗАВИСЯЩИХ ОТ ТЕМПЕРАТУРЫ РЕОЛОГИЧЕСКИХ СВОЙСТВ

1. Способ придания практически постоянной эквивалентной циркуляционной плотности буровой текучей среде на углеводородной основе в температурном интервале от приблизительно 120°F (48,9°C) до приблизительно 40°F (4,4°C), включающий введение добавки для буровой текучей среды в буровую текучую среду, в котором добавка для буровой текучей среды содержит бисамид, включающий следующие составные звенья:
(a) звено карбоновой кислоты, имеющей одну карбоксильную группу; и
(b) звено полиамина, имеющего, по меньшей мере, две первичные аминогруппы и необязательно, по меньшей мере, одну вторичную аминогруппу.
1
1
2. Способ по п.1, в котором звено карбоновой кислоты представляет собой производное одного или нескольких соединений формулы R-COOH, где R представляет собой насыщенный или ненасыщенный углеводород, имеющий от 12 атомов углерода до 22 атомов углерода.
1
1
3. Способ по п.2, в котором R представляет собой ненасыщенный углеводород, имеющий от 12 атомов углерода до 22 атомов углерода, и в котором R необязательно содержит в качестве заместителей одну или несколько гидроксильных групп.
4. Способ по п.1, в котором звено карбоновой кислоты представляет собой производное монокарбоновой кислоты, выбранной из группы, которую составляют: додекановая кислота, тетрадекановая кислота, гексадекановая кислота, октадекановая кислота, эйкозановая кислота, докозановая кислота, 12-гидроксиоктадекановая кислота, и 12-гидрокси-9-цис-октадеценовая кислота и их смеси.
5. Способ по п.1 или 4, в котором звено полиамина представляет собой производное линейного или разветвленного алифатического или ароматического диамина, имеющего от 2 до 36 атомов углерода.
6. Способ по п.5, в котором звено полиамина представляет собой производное полиамина, выбранного из группы, которую составляют этилендиамин, тетраметилендиамин, пентаметилендиамин, гексаметилендиамин, диэтилентриамин, метаксилендиамин и их смеси.
7. Способ по п.6, дополнительно включающий введение одного или нескольких эмульгаторов в буровую текучую среду на углеводородной основе.
8. Способ по п.7, дополнительно включающий введение органоглины в буровую текучую среду на углеводородной основе.
9. Способ по п.8, дополнительно включающий введение не содержащей органоглины реологической добавки в буровую текучую среду на углеводородной основе.
10. Способ по п.9, дополнительно включающий введение снижающей потери текучей среды добавки в буровую текучую среду на углеводородной основе.
11. Способ по п.10, включающий введение менее чем приблизительно 2 частей на миллиард добавки для буровой текучей среды в буровую текучую среду на углеводородной основе.
12. Способ придания практически постоянной эквивалентной циркуляционной плотности буровой текучей среде на углеводородной основе в температурном интервале от приблизительно 120°F (48,9°C) до приблизительно 40°F (4,4°C), включающий введение добавки для буровой текучей среды в буровую текучую среду, в котором добавка для буровой текучей среды содержит продукт реакции:
(a) карбоновой кислоты, имеющей одну карбоксильную группу и
(b) полиамина, имеющего, по меньшей мере, две первичные аминогруппы и необязательно, по меньшей мере, одну вторичную аминогруппу.
1
1
13. Способ по п.12, в котором карбоновая кислота имеет формулу R-COOH, где R представляет собой насыщенный или ненасыщенный углеводород, имеющий от 12 атомов углерода до 22 атомов углерода.
1
1
14. Способ по п.13, в котором R представляет собой ненасыщенный углеводород, имеющий от 12 атомов углерода до 22 атомов углерода, и в котором R необязательно содержит в качестве заместителей одну или несколько гидроксильных групп.
15. Способ по п.12, в котором звено карбоновой кислоты выбрано из группы, которую составляют: додекановая кислота, тетрадекановая кислота, гексадекановая кислота, октадекановая кислота, эйкозановая кислота, докозановая кислота, 12-гидрокси-октадекановая кислота, и 12-гидрокси-9-цис-октадеценовая кислота и их смеси.
16. Способ по п.15, в котором полиамин включает линейный или разветвленный алифатический или ароматический диамин, имеющий от 2 до 36 атомов углерода.
17. Способ по п.16, в котором полиамин выбран из группы, которую составляют этилендиамин, тетраметилендиамин, пентаметилендиамин, гексаметилендиамин, диэтилентриамин, метаксилендиамин и их смеси.